(57)【要約】  本発明は複合材料の分野に関し、航空機及びロケット／宇宙技術、医薬品、自動車製造等において使用される部品及び構造体を調製するために使用することができる。強化用複合スレッドは、熱反応性結合剤を飽和させた強化用繊維で作製されたロービングを含有し、直径０．１〜０．７ｍｍの円形又は偏心率１〜２及び長径０．１〜０．７ｍｍの楕円形の横断面を有する。飽和させたロービングは、熱反応性結合剤が完全に固化するまで温度処理に付される。熱可塑性結合剤を加えることによって、プリプレグがスレッドから生産される。熱可塑性材料で作製される連結要素によってスレッド又はプリプレグを連結させることによって、テープが生産される。スレッドはボビンクリールを含有する設備で生産され、そこには、強化用繊維又は強化用繊維及び機能性繊維で作製されるロービングを有するボビン、飽和させる装置、２つの熱処理室、完成スレッドを受け入れるためのユニット並びに受け入れボビンが設置されている。温度は、第１の室で７０〜１３０℃、第２の室で１６０〜４００℃である。プリプレグを調製するために、設備は、熱反応性結合剤で飽和され、完全に硬化しているロービングの上に熱可塑性樹脂コーティングを塗布するための装置をさらに備える。本発明は、熱可塑性マトリックスで部品を調製する困難を低減すること、製品調製の期間を低減すること；最初のプリプレグの保存期間を増加させること、及び複合材料から製品を調製する効果を増加させることを可能にする。【選択図】図１
2019518101.tif 000002
【特許請求の範囲】
【請求項１】
熱硬化性結合剤を含浸させた強化用繊維のロービングを含有し、直径０．１〜０．７ｍｍの円形又は楕円率１〜２及び最大直径０．１〜０．７ｍｍの楕円形の横断面を有する強化用複合フィラメントであって、含浸されたロービングが、熱硬化性結合剤の完全硬化に至るまで加熱又は他の処理に付される、フィラメント。
【請求項２】
ロービングが、光学及び／又は導電性ファイバーの形で作製される機能性繊維をさらに含有する、請求項１に記載のフィラメント。
【請求項３】
強化用繊維が、炭素及び／又はガラス及び／又はアラミド及び／又は玄武岩及び／又はホウ素及び／又は金属繊維の形で作製される、請求項１に記載のフィラメント。
【請求項４】
熱硬化性結合剤が、ポリエステル、フェノールホルムアルデヒド、ウレタン、エポキシ、シリコーン、ポリイミド又はビスマレイミド樹脂の形で生産される、請求項１に記載のフィラメント。
【請求項５】
熱可塑性結合剤でコーティングされた強化用複合フィラメントを含有するプリプレグであって、強化用複合フィラメントが、直径０．１〜０．７ｍｍの円形又は楕円率１〜２及び最大直径０．１〜０．７ｍｍの楕円形の横断面を有し；このフィラメントが、熱硬化性結合剤を含浸させた強化用繊維のロービングで作製され；この含浸させたロービングが、熱硬化性結合剤の完全硬化に至るまで加熱又は他の処理に付され、熱可塑性結合剤が、硬化した熱硬化性結合剤に適用される、プリプレグ。
【請求項６】
ロービングが光学及び／又は導電性ファイバーの形で作製される機能性繊維をさらに含有する、請求項５に記載のプリプレグ。
【請求項７】
強化用繊維が、炭素及び／又はガラス及び／又はアラミド及び／又は玄武岩及び／又はホウ素及び／又は金属繊維の形で作製される、請求項５に記載のプリプレグ。
【請求項８】
熱硬化性結合剤が、ポリエステル、フェノールホルムアルデヒド、ウレタン、エポキシ、シリコーン、ポリイミド又はビスマレイミド樹脂の形で生産される、請求項５に記載のプリプレグ。
【請求項９】
熱可塑性結合剤が、ポリエチレン、ポリアミド、ポリカーボネート、ポリアミド、ポリエーテルエーテルケトン、ポリアセタール、ポリフェニレンスルフィド、ポリスルホン、ポリエーテルイミド、ポリプロピレン、ポリホルムアルデヒド、ポリアミド、ポリスチレン、ポリエチレンテレフタレート又はそれらのコポリマーであることができる、請求項５に記載のプリプレグ。
【請求項１０】
請求項１によって生成される強化用複合フィラメントを含有する、又は請求項５によって生成されるプリプレグを含有するテープであって、フィラメント又はプリプレグが熱可塑性材料で作製される架橋によって相互連結されている、テープ。
【請求項１１】
ボビンホルダーを含有する複合強化フィラメント紡糸機であって、強化用繊維又は強化用及び機能性繊維のロービングを有する少なくとも１つのボビン、ロービングに熱硬化性結合剤を含浸させる含浸機、熱硬化性結合剤の完全硬化のための２つの熱処理室（温度は第１の室で７０〜１３０℃、第２の室で１６０〜４００℃である）、機械の全ての要素を通したロービングの引き取りを確実なものにする駆動装置によって駆動される、少なくとも１つの受け入れボビンを備えた完成フィラメント受け器を備えている、複合強化フィラメント紡糸機。
【請求項１２】
ボビンホルダーを含有するプリプレグ成形機であって、強化用繊維又は強化用及び機能性繊維のロービングを有する少なくとも１つのボビン、ロービングに熱硬化性結合剤を含浸させる含浸機、熱硬化性結合剤の完全硬化のための２つの熱処理室（温度は第１の室で７０〜１３０℃、第２の室で１６０〜４００℃である）、熱硬化性結合剤を含浸させた完全硬化ロービングの上に熱可塑性樹脂コーティングを塗布するためのアプリケーター、並びに、機械の全ての要素を通したロービングの引き取りを確実なものにする駆動装置によって駆動される、少なくとも１つの受け入れボビンを備えた完成プリプレグ受け器を備えている、プリプレグ成形機。
【請求項１３】
ボビンホルダーを含有するテープ成形機であって、強化用繊維又は強化用及び機能性繊維のロービングを有する少なくとも１つのボビン、ロービングに熱硬化性結合剤を含浸させる含浸機、熱硬化性結合剤の完全硬化のための２つの熱処理室（温度は第１の室で７０〜１３０℃、第２の室で１６０〜４００℃である）、熱硬化性結合剤を含浸させた完全硬化ロービングの上に熱可塑性樹脂コーティングを塗布するためのアプリケーター、硬化したロービングからテープを成形し、それらを熱可塑性架橋で結合させるための成形ユニット、並びに、機械の全ての要素を通したロービングの引き取りを確実なものにする駆動装置によって駆動される、少なくとも１つの受け入れボビンを備えた完成テープ受け器を備えている、テープ成形機。
【発明の詳細な説明】
【技術分野】
【０００１】
本発明は複合材料の分野に関し、複合材料から作製される部品及び構造物、例えば、航空機、ロケット及び宇宙技術、医薬品、自動車産業等で使用するためのブラケット、フィッティング、基本部品、装着型製品、格子及びハニカム構造の製造に使用することができる。
【背景技術】
【０００２】
現時点では、強化用繊維で作製されるトウ、テープ又は結合剤を含浸させたファブリックの形のプリプレグで作製される複合材料が、当技術分野で広く使われている。部品を作製するために、プリプレグを切断し、技術ツールに供給して、製品を形成する。
【０００３】
結合剤として、熱硬化性結合剤、例えばエポキシ類が最も一般的に使用される。この場合、プリプレグ製造工程は強化材に熱硬化性結合剤を含浸させ、続いて乾燥させるが、その間に結合剤の部分的硬化が起こる。
【０００４】
熱硬化性結合剤を含有する様々なプリプレグ及びそのようなプリプレグの製造方法が公知であり（例えば、［１］ＲＦ特許第２３２１６０６号、ＩＰＣ  Ｃ０８Ｊ５／２４、Ｂ３２Ｂ２７／０４、公開日１０．０４．２００８；［２］米国特許出願公開第２０１２０２５１８２３号、ＩＰＣ  Ｂ２９Ｃ４１／３０、公開日０４．１０．２０１２）、例えば、分配コームへの、次にエポキシ結合剤の５％濃度溶液による最初の含浸のために第１の浴への、ボビンホルダーからの炭素紡績糸の送達が含まれる。含浸させた強化材は、アルコール−アセトン混合液の溶媒を除去するために、赤外線による乾燥のための装置に入る。次に、乾燥した紡績糸は回転延展機に送られ、次に、同じエポキシ結合剤の４９％濃度溶液による第２の浴での２回目の含浸に送られる。さらに、含浸させた強化材は抗接着性基質の上に置かれて、水平乾燥室に送達される。この場合、含浸させた強化材の乾燥温度は、結合剤の糊化温度に対して低減される。
【０００５】
熱硬化性結合剤に基づくプリプレグの主な欠点には、それらの限られた有効期間及び保存条件の特別な必要条件が含まれる。そのようなプリプレグは、通常マイナス１８℃より低い温度のフリーザーで保存される。
【０００６】
その上、そのようなプリプレグは、熱硬化性結合剤を使用して製造される複合材料に共通する欠点を有する。熱硬化性結合剤に基づく複合体は、生成物へのそれらの変換の間に長い重合工程を必要とする。さらに、重合化熱硬化性結合剤は、複合材料のマトリックスのもろい破壊を引き起こす低い変形性によって特徴付けられる。そのような複合体に対して繊維全体に引張荷重をかけたとき、繊維と平行した微小亀裂がその中に形成される。これらの微小亀裂の形成は、漏出故障、複合体構造の動的負荷の下での残留性変形の発生及び蓄積を含む、いくつかの有害な作用をもたらす。さらに、マトリックスの脆弱性はわずかな衝撃によっても複合体の層割れにつながり、それは圧迫の間の材料の強度の予測不能な低下を引き起こす。これらの状況は構造体における許容応力のレベルを制限し、それはそれらの質量のかなりの増加につながる。
【０００７】
これらの欠点を排除するために、熱可塑性プリプレグを作製するために現在活発な取り組みがとられており、それはいくつかの利点を有する。技術的利点には、標準状態下で保存中のプリプレグの無制限の存続性、熱硬化性マトリックスの重合化の長い工程の不在による生産時間の低減、加熱した状態での材料の形成及び処理の可能性が含まれる。熱可塑性マトリックスによる複合体の主な構造的利点は、熱可塑性樹脂の高い（最高約１００％）変形性及びそれらの破壊の粘稠性の性質に関連している。衝撃による層割れに対する複合体の抵抗性を特徴付ける破壊靭性係数に関しては、熱可塑性マトリックスによる複合体はエポキシマトリックスによる複合体の６倍を超えて勝り、衝撃後の圧縮強度に関しては２倍を超えて勝る（［３］Ｈａｎｄｂｏｏｋ  ｏｆ  Ｃｏｍｐｏｓｉｔｅｓ、第２版、Ｓ．Ｔ．Ｐｅｔｅｒｓ編、Ｌｏｎｄｏｎ、Ｃｈａｐｍａｎ  ａｎｄ  Ｈａｌｌ、１９９８を参照する）。
【０００８】
しかし、熱可塑性材料に基づくプリプレグの生産は、直径約５μｍの何万の基本繊維からなるテープの高品質含浸を不可能にする溶融物の極めて高い粘度によって引き起こされる、大きな技術的困難と関連する。強化テープの断面にわたる高分子の熱可塑性樹脂の比較的均一な分布は、比較的高い温度及び長い時間だけでなく、高い（数十バーで測定される）圧を必要とし、それは繊維の傷害及び一様でない内部構造を有する材料の形成をもたらすことがあり、それは材料の機械的特性を低下させる（［４］Ｌａｐｏｉｎｔｅ，Ｆ．ａｎｄ  Ｌａｂｅｒｇｅ  Ｌｅｂｅｌ，Ｌ．（２０１８）、Ｆｉｂｅｒ  ｄａｍａｇｅ  ａｎｄ  ｉｍｐｒｅｇｎａｔｉｏｎ  ｄｕｒｉｎｇ  ｍｕｌｔｉ−ｄｉｅ  ｖａｃｕｕｍ  ａｓｓｉｓｔｅｄ  ｐｕｌｔｒｕｓｉｏｎ  ｏｆ  ｃａｒｂｏｎ／ＰＥＥＫ  ｈｙｂｒｉｄ  ｙａｒｎｓ、Ｐｏｌｙｍ．Ｃｏｍｐｏｓ．を参照する）。
【０００９】
上記を要約すると、熱硬化性マトリックスによるいくつかの複合体が存在し、それらの欠点には、出発材料（プリプレグ）の長い硬化サイクル、短い保存時間及び特別な保存条件、マトリックスの低い変形量、並びに、それぞれそれらの低い衝撃抵抗性が含まれる。他方、熱可塑性マトリックスによるいくつかの複合体があり、それらは上の問題点のほとんど全てを解決する（硬化が不要、材料の長い保存期間のために特別な条件がない、及び高い衝撃抵抗性）が、それらはかなりの欠点を有する−熱可塑性樹脂の溶融物は非常に粘性が高く、高圧でなければ細い繊維の束の中に浸透することができない。これは、熱可塑性樹脂で複合体部品を製造する科学技術を高コスト及び複雑にする。したがって、熱可塑性マトリックスによる部品は、全ての利点にもかかわらず現在めったに使用されない。
【００１０】
熱可塑性樹脂による繊維束の含浸に関連した困難を回避するために、したがって、熱可塑性マトリックスによって提供される利点を利用するために、繊維束が低粘性熱硬化性結合剤で含浸され、熱可塑性樹脂を含有する熱硬化性結合剤によって相互連結される、２マトリックス材料を使用することができる（［５］国際出願番号ＷＯ２０１１０２７１６０Ａ１、ＩＰＣ  Ｃ０８Ｊ５／２４、Ｂ３２Ｂ５／２８、公開１０．０３．２０１１を参照する）。この特許は、繊維の層及び熱硬化性樹脂の第１の外層を含む硬化したプリプレグを記載し、この場合、樹脂層は、熱可塑性粒子及びガラス−炭素粒子を含む。本発明は硬化されたプリプレグに関し、本発明の本質の記載は、「製造後、硬化した多層材料を得るために、プリプレグのブロックは、高い温度及び必ずしも必要でないが上昇させた圧の作用の下で硬化される」と述べている。その特許で記載される「プリプレグのブロック」は、完成製品である。したがって、このプリプレグは、熱硬化性マトリックスに基づく他の公知のプリプレグの主要な欠点を保持する：生成物へのその処理の間に、長い硬化工程が必要とされる。さらに、熱可塑性マトリックスに基づく複合体と比較して、マトリックスへの熱可塑性粒子の導入は、衝撃荷重に対する材料の抵抗性を少しだけ増加させる。
【００１１】
我々の問題に関する全ての公知のプリプレグの主要で一般的な欠点は、熱硬化性結合剤で作製されるプリプレグが広く知られているという事実にもかかわらず、それらのいずれも完全硬化熱硬化性マトリックスを含有せず、したがって、製品まで処理するときに、それらの全ては硬化を必要とすることである。
【先行技術文献】
【特許文献】
【００１２】
【特許文献１】ＲＦ特許第２３２１６０６号
【特許文献２】米国特許出願公開第２０１２０２５１８２３号
【特許文献３】国際出願番号ＷＯ２０１１０２７１６０Ａ１
【非特許文献】
【００１３】
【非特許文献１】Ｓ．Ｔ．Ｐｅｔｅｒｓ編，“Ｈａｎｄｂｏｏｋ  ｏｆ  Ｃｏｍｐｏｓｉｔｅｓ”，第２版，Ｌｏｎｄｏｎ，Ｃｈａｐｍａｎ  ａｎｄ  Ｈａｌｌ，１９９８
【非特許文献２】Ｌａｐｏｉｎｔｅ．Ｆ，ａｎｄ  Ｌａｂｅｒｇｅ  Ｌｅｂｅｌ．Ｌ，“Ｆｉｂｅｒ  ｄａｍａｇｅ  ａｎｄ  ｉｍｐｒｅｇｎａｔｉｏｎ  ｄｕｒｉｎｇ  ｍｕｌｔｉ−ｄｉｅ  ｖａｃｕｕｍ  ａｓｓｉｓｔｅｄ  ｐｕｌｔｒｕｓｉｏｎ  ｏｆ  ｃａｒｂｏｎ／ＰＥＥＫ  ｈｙｂｒｉｄ  ｙａｒｎｓ”，Ｐｏｌｙｍｅｒ  Ｃｏｍｐｏｓｉｔｅｓ．２０１８
【発明の概要】
【発明が解決しようとする課題】
【００１４】
特許請求の範囲に記載された本発明によって解決される問題は、高重量効率の複合材料からの製品の製造である。これを実行するために、複合材料のマトリックスの変形性の高い特性を、繊維に沿ったこの材料の高い物理的及び機械的特性と並行して達成することが必要である。
【課題を解決するための手段】
【００１５】
提案された本発明の技術的結果は、熱可塑性マトリックスによる部品の製造費用のかなりの低減（何倍も低い）につながる、熱可塑性マトリックスによる部品の製造の複雑性を低減すること、結合剤の長期重合の不要性により製品の製造期間を低減すること、出発材料（プリプレグ）の有効期間を増加させること、及び、複合材料からの製品の製造の効率を増加させることである。
【００１６】
技術的結果は、直径０．１〜０．７ｍｍの円形又は楕円率１〜２及び最大直径０．１〜０．７ｍｍの楕円形の横断面を有する強化用複合フィラメントであって、熱硬化性結合剤を含浸させた強化用繊維のロービングを含有し、それが、熱硬化性結合剤の完全硬化に至るまで加熱又は他の処理に付される、フィラメントによって達成される。ロービングは、光学及び／又は導電性ファイバーの形で作製される機能性繊維をさらに含有する。強化用繊維は、炭素及び／又はガラス及び／又はアラミド及び／又は玄武岩及び／又はホウ素及び／又は金属繊維の形で作製される。熱硬化性結合剤は、ポリエステル、フェノールホルムアルデヒド、ウレタン、エポキシ、シリコーン、ポリイミド又はビスマレイミド樹脂の形で生産される。
【００１７】
前記技術的結果は、熱可塑性結合剤をコーティングした強化用複合フィラメントを含有するプリプレグであって、強化用複合フィラメントが、直径０．１〜０．７ｍｍの円形又は楕円率１〜２及び最大直径０．１〜０．７ｍｍの楕円形の横断面を有し、このフィラメントが、熱硬化性結合剤を含浸させた強化用繊維のロービングで作製され；この含浸させたロービングが、熱硬化性結合剤の完全硬化に至るまで加熱又は他の処理に付され、この場合、熱可塑性結合剤が、硬化した熱硬化性結合剤に適用される、プリプレグのおかげで達成される。ロービングは、光学及び／又は導電性ファイバーの形で作製される機能性繊維をさらに含有する。強化用繊維は、炭素及び／又はガラス及び／又はアラミド及び／又は玄武岩及び／又はホウ素及び／又は金属繊維の形で作製される。熱硬化性結合剤は、ポリエステル、フェノールホルムアルデヒド、ウレタン、エポキシ、シリコーン、ポリイミド又はビスマレイミド樹脂の形で生産される。熱可塑性結合剤は、ポリエチレン、ポリアミド、ポリカーボネート、ポリアミド、ポリエーテルエーテルケトン、ポリアセタール、ポリフェニレンスルフィド、ポリスルホン、ポリエーテルイミド、ポリプロピレン、ポリホルムアルデヒド、ポリアミド、ポリスチレン、ポリエチレンテレフタレート又はそれらのコポリマーであることができる。
【００１８】
上記の強化用複合フィラメント又はプリプレグを含有するテープを作製することもでき、この場合、フィラメント又はプリプレグは熱可塑性材料で作製される架橋によって相互連結されている。
【００１９】
技術的結果は、ボビンホルダーを含有する複合強化フィラメント紡糸機であって、強化用繊維又は強化用及び機能性繊維のロービングを有する少なくとも１つのボビン、ロービングに熱硬化性結合剤を含浸させる含浸機、熱硬化性結合剤の完全硬化のための２つの熱処理室（温度は第１の室で７０〜１３０℃、第２の室で１６０〜４００℃である）、機械の全ての要素を通したロービングの引き取りを確実なものにする駆動装置によって駆動される、少なくとも１つの受け入れボビンを備えた完成フィラメント受け器を備えている、複合強化フィラメント紡糸機によって達成される。
【００２０】
さらに、技術的結果は、ボビンホルダーを含有するプリプレグ成形機であって、強化用繊維又は強化用及び機能性繊維のロービングを有する少なくとも１つのボビン、ロービングに熱硬化性結合剤を含浸させる含浸機、熱硬化性結合剤の完全硬化のための２つの熱処理室（温度は第１の室で７０〜１３０℃、第２の室で１６０〜４００℃である）、熱硬化性結合剤を含浸させた完全硬化ロービングの上に熱可塑性樹脂コーティングを塗布するためのアプリケーター、機械の全ての要素を通したロービングの引き取りを確実なものにする駆動装置によって駆動される、少なくとも１つの受け入れボビンを備えた完成プリプレグ受け器を備えている、プリプレグ成形機で達成される。
【００２１】
さらに、技術的結果は、ボビンホルダーを含有するテープ成形機であって、強化用繊維又は強化用及び機能性繊維のロービングを有する少なくとも１つのボビン、ロービングに熱硬化性結合剤を含浸させる含浸機、熱硬化性結合剤の完全硬化のための２つの熱処理室（温度は第１の室で７０〜１３０℃、第２の室で１６０〜４００℃である）、熱硬化性結合剤を含浸させた完全硬化ロービングの上に熱可塑性樹脂コーティングを塗布するためのアプリケーター、硬化したロービングからテープを成形し、それらを熱可塑性架橋で結合させるための成形ユニット、機械の全ての要素を通したロービングの引き取りを確実なものにする駆動装置によって駆動される、少なくとも１つの受け入れボビンを備えた完成テープ受け器を備えている、テープ成形機で達成される。
【図面の簡単な説明】
【００２２】
【図１】図１は、強化用複合フィラメントの横断面を示す図である。
【図２】図２は、強化用複合フィラメントの顕微鏡写真である。
【図３】図３は、強化用複合フィラメントを含有するプリプレグの横断面を示す図である。
【図４】図４は、プリプレグテープの横断面を示す図である。
【図５】図５は、フィラメント及び／又はプリプレグの製造のための機械の概略図である。
【図６】図６は、プリプレグから生成された複合材料の横断面を示す図である。
【発明を実施するための形態】
【００２３】
図面上の以下の位置は、数字によって示される：
１−複合ロービングのマトリックス材料；２−強化用繊維；３−機能性繊維（光学、導電性の）；４−複合フィラメント；５−プリプレグコーティング；６−複合フィラメント；７−熱可塑性ポリマー；８−強化用繊維のロービング；９−ボビンホルダー；１０−含浸機；１１−含浸ローラー；１２−含浸ローラー駆動装置；１３−結合剤を含む浴；１４−スクレーパー；１５−熱処理室番号１；１６−反転ユニット；１７−熱処理室番号２；１８−熱可塑性樹脂コーティングアプリケーター；１９−受け入れドラム；２０−ハンドラーガイド；２１−完成プリプレグ受け器；２２−完成プリプレグ受け器駆動装置；２３−複合フィラメント；２４−熱可塑性マトリックス。
【００２４】
強化用複合フィラメント（図１）は、マトリックス材料１で含浸させ、硬化させた繊維ロービングである。ロービングは、強化用繊維２、例えば炭素、ガラス、アラミド、玄武岩、ホウ素、金属繊維、又は他の機能性繊維３、例えば光学及び導電ファイバー、例えば銅を含有することができる。束は、異なる数、例えば２、１００、１０００、３０００、６０００などの繊維を含むことができる。含浸のために使用されるマトリックス材料１は、フェノールホルムアルデヒド、ポリエステル、エポキシ及び尿素、シリコーン、ポリイミド、ビスマレイミド及び他の結合材料に基づく熱硬化性結合剤、又は熱硬化性結合剤と熱可塑性結合剤との混合物である。熱硬化性物質は、優れた処理特性、特に、低い粘度、並びに、孔及び空隙の不在下でマトリックスによる強化用繊維束の優れた含浸、したがって、繊維及びマトリックスの共同作用を可能にする、任意の現在使用されているタイプの強化用繊維への優れた接着を保有する。強化用複合フィラメントの生産のために、結合剤の体積率が２０〜４０％であるようにロービングは結合剤で含浸される。例えば、繊維及びマトリックス材料の体積率は、６０％：４０％、７０％：３０％、８０％：２０％、その他の比を有することができる。ロービングは、マトリックス材料が完全に硬化するまで加熱又は他の種類の処理にその後付される。温度体系及び硬化の期間は、マトリックス材料の特定のタイプ及びグレードに依存する。フィラメントの横断面は、直径０．１〜０．７ｍｍの円形又は楕円率１〜２及び最大直径０．１〜０．７ｍｍの楕円形を有する。これらのフィラメントのサイズは、以下に関連している。フィラメントのサイズが０．１ｍｍ未満であるとき、フィラメントは比較的低い引張強度を有し、それは、その生産のための装置のユニットを通して引き取ることによるその生産をかなり複雑にし、それは、切断の数、すなわち不合格品の増加、及び繊維の製造費用の増加につながり、そのことはその利点を打ち消す。フィラメントのサイズが０．７ｍｍを超え、横断面の形が円とかなり異なるとき、完全硬化状態のフィラメントはかなりの曲げ剛性を有し、それは複雑な形状の部品を成形するためにそれを曲面に置くことを阻止し、その結果として、技術的結果の達成が不可能である。完成複合フィラメントの顕微鏡写真を、図２に示す。
【００２５】
コーティングされたフィラメント−プリプレグ（図２）−は、上記の複合フィラメント４（図１）であり、それは、硬化後に、熱可塑性材料５、例えば、アクリロニトリルブタジエンスチレン（ＡＢＳ）、ポリラクチド（ＰＬＡ）、ポリアミド（ＰＡ）、ポリエーテルイミド（ＰＥＩ）、ポリアセタール、ポリエーテルエーテルケトン（ＰＥＥＫ）、ポリカーボネート（ＰＣ）、ポリスルホン（ＰＳ）、ポリフェニレンスルフィド（ＰＰＳ）、ポリエチレンテレフタレート（ＰＥＴ）又は他の熱可塑性樹脂によって覆われる。コーティング５は、部品の製造工程における熱可塑性樹脂の最小体積率を保証する役目をし、全体のプリプレグ量の２０〜６０％、例えば２０％又は３０％であることができる。
【００２６】
フィラメント又はプリプレグから作製されるテープ（図３）は、熱可塑性樹脂７、例えばアクリロニトリルブタジエンスチレン（ＡＢＳ）、ポリラクチド（ＰＬＡ）、ポリアミド（ＰＡ）、ポリエーテルイミド（ＰＥＩ）、ポリアセタール、ポリエーテルエーテルケトン（ＰＥＥＫ）、ポリカーボネート（ＰＣ）、ポリスルホン（ＰＳ）、ポリフェニレンスルフィド（ＰＰＳ）、ポリエチレンテレフタレート（ＰＥＴ）又は他の熱可塑性樹脂によって互いに連結される、複合フィラメント又はロービング６の列からなるテープである。熱可塑性樹脂７の体積率は、全体のプリプレグ量の２０〜６０％、例えば２０％又は３０％であることができる。
【００２７】
フィラメント又はプリプレグの製造は機械を使用することによって実行され、その概略図は図４に示される。機械は、以下の主要な構成部品からなる：ボビンホルダー９、含浸ユニット１０、１つ又は複数の熱処理室（１５、１７）、ハンドラー２０、１つ又はいくつかの受け入れボビン及び駆動装置２２を備えた完成プリプレグ受け入れユニット２１。
【００２８】
最初のロービング８を有する１つ又は複数のボビンは、ボビンホルダーに設置される。ボビンから放出するときのロービング引張を確実なものにするために、ボビンホルダーは、軸バネ制動、電磁気ブレーキ又は電動機を使用した引っ張り装置を備えることができる。最初のロービングを有するボビンの数は、プリプレグロービングの製造の場合には同時に含浸させるロービングの数に依存するか、又は、プリプレグテープの製造の場合にはテープの幅に依存する。
【００２９】
ボビンホルダーを離れた後に、ロービング８は含浸機１０に入る。含浸機は、異なる設計であってもよい。詳細には、それは、電動機１２によって駆動される含浸ローラー１１からなるシステムであることができる。ローラーの下端は、結合剤浴１３に浸漬されている。結合剤浴は取り外し可能であり、温度制御及び調節加熱ユニットを有する。スクレーパー１４は、含浸ローラー１４から過剰な結合剤を除去するために提供される。ローラー上の結合剤の量は、スクレーパーとローラーの間のクリアランスによって制御される。含浸ローラー１１の上表面に沿って通る乾燥ロービング８は、結合剤に浸される。含浸装置の設計は、含浸のために使用される熱硬化性結合剤の種類によって記載される機械と異なってもよい。
【００３０】
含浸後、ロービングは熱処理室（１５，１７）に入る。室は、熱硬化性結合剤の完全硬化を可能にするために、異なる温度のゾーンに分割することができる。ロービングの中の結合剤の一様分布を確実なものにするために、室の縦の配置が好ましい。室の中に位置する加熱器で、又は加熱した空気を室に供給することによって、加熱を実行することができる。室の中のロービングの移動速度、及びそれに応じたそれらの中での滞留時間、並びに室の中の温度は、繊維及び熱硬化性結合剤の種類に依存する。詳細には、Ｔｏｒａｙ  Ｔ３００  ３Ｋ炭素繊維及びエポキシ結合剤に関しては、室の中のロービングのために、完全硬化には、第１の室１５で９０℃の温度、第２の室１７で１６０〜２００℃、５〜１０分の全体の滞留時間を必要とする。いくつかの縦の室が使用される場合には、反転ユニット１６によってロービング反転が提供される。熱硬化性結合剤の組成によって、温度は第１の室で７０〜１３０℃、第２の室で１６０〜４００℃である。
【００３１】
熱硬化性結合剤は、強化用複合フィラメントの製造工程の間に３つの段階を経る：
・段階Ａ−最初の重合生成物が混合され、加熱すると即時に反応することが可能である。反応は加熱なしでも進むが、非常に遅い。混合物は、最初の生成物の相互作用を遅くする溶媒に溶解することができる。結合剤が保存されるのは、この状態においてである。この段階で、ロービングは結合剤で含浸される。
・段階Ｂ−溶媒は最初の混合物から除去され、生成物は重合反応に入っているが、それは最初の段階にあるだけである。この段階で、結合剤の構成成分は溶解し、溶融し、成形することができる。溶媒なしでは、それらは乾燥した生成物であり、互いに固着せず、適当な条件の下で長い間保存し、輸送することができる。既知のプリプレグの生産が完了するのはこの段階である。この段階のプリプレグは、複合部品の生産の構成成分として伝統的に使用される。結合剤の重合を完了するために、それらはゲル化温度と呼ばれるある特定の温度まで加熱されなければならない。
・段階Ｃ−重合反応が完了し、結合剤は溶融すること、及び溶媒に溶解することがもはやできない；常温で、それは、その形を変えることができない固体の画一的なガラス質の物質である。この段階で、樹脂は完成強化用複合フィラメントの組成物に含有される。
【００３２】
機械がコーティングされたプリプレグロービングの生産を目的にする場合は、機械は熱可塑性樹脂コーティングアプリケーター１８を備えるべきである。実施形態は、５０℃から４００℃に維持された温度範囲の中で熱可塑性ポリマー溶融物を含有する、加熱された、及び耐熱性の室である。シリンダーの下部の排出部分は、繊維の表面に塗布される熱可塑性樹脂の量を決定する分粒紡糸口金を備える。室への熱可塑性樹脂の供給は、熱可塑性樹脂がフィラメントの形であるならばローラーによって実行され、熱可塑性樹脂が粉末又は顆粒の形であるならばネジによって実行される。
【００３３】
機械がプリプレグテープの生産を目的にするならば、熱可塑性樹脂コーティングアプリケーター１８は、例えば長方形の紡糸口金を使用することによってロービングからテープも形成するべきである。
【００３４】
完成プリプレグは冷却され、受け入れドラム１９の周りを通って、完成プリプレグ受け入れユニット２１に入り、そこで、プリプレグは受け入れボビンに巻かれる。受け入れボビンの数は、同時に製造されるロービング／テープの数に対応する。受け入れボビンは、牽引電動機２２によって制御された速度で駆動されるシャフトに固定される。ボビンの作業容量にプリプレグを置くことは、ドライブシャフトと同期して作動するハンドラーガイド２０の助けを借りて実行される。
【００３５】
部品（図４）を製造するとき、プリプレグは熱可塑性マトリックス２４の処理温度及び複合ロービング２３の熱硬化性マトリックスのガラス転移温度より高い温度まで加熱され、部品を成形する金型の上に広げられる。広げた後に、熱可塑性溶融物は冷却の過程で凝固し、冷却されている複合ロービングは再び強固になり、高い機械的特性を有する強化材料の層を形成する。複合繊維のマトリックス材料は溶融しないが軟化するだけであり、束の中に位置する強化用束繊維がそれらの位置を保持することが必須であり、それは繊維の配置をより規則的にし、材料の物理的及び機械的特性を向上させる。
【００３６】
記載された強化用複合フィラメント及びプリプレグは、熱可塑性マトリックスで複合部品を製造するために使用することができる。熱可塑性マトリックスによる複合材料の生産において、従来の束が、熱硬化性結合剤で前含浸されて完全に硬化している記載された強化用複合フィラメントと交換されるならば、フィラメントは大きな直径を有するので、このフィラメントは熱可塑性樹脂で容易に、及び完全に濡らされ、かなりの圧及び複雑な技術装置を使用しなくても熱可塑性マトリックスによる複合部品を得ることを可能にする。本発明は、３Ｄ印刷などの、複合材料からの部品の製造の付加工程の実行のために特に有益である。部品は、プラスチックが低圧下にあり、強化用繊維ロービングを含浸させることができないミクロ押出成形機によるそのような工程で成形される。従来のロービングをロービングが結合剤で含浸されて完全に硬化している強化用複合フィラメントと交換することは、最小数の孔及び空隙を含有し、高い物理的及び機械的特性を提供する部品の製造を可能にする。
【００３７】
硬化した結合剤に基づくフィラメントの使用のために、熱可塑性マトリックスによる部品の製造の複雑性は低減され、それは、様々なプレスが不必要であり、エネルギー費が低減される事実等のため、熱可塑性マトリックスによる部品の製造費用（何倍以上）のかなりの低減につながる。同時に、製造される部品は、熱可塑性マトリックスを含有する部品の全ての利点を有する−それらの硬化が不要である、それらは衝撃に高度に耐性である、及び標準状態下で原料は無制限の存続性を有する。
【図１】
2019518101.tif 000003
【図２】
2019518101.tif 000004
【図３】
2019518101.tif 000005
【図４】
2019518101.tif 000006
【図５】
2019518101.tif 000007
【図６】
2019518101.tif 000008
【国際調査報告】
2019518101.tif 000009
2019518101.tif 000010